【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】
【請求項１】  （ａ）脂肪族共役ジエン系単量体１０〜６０重量％、（ｂ）アミド基含有エチレン系不飽和単量体０．１〜１０重量％、（ｃ）不飽和ジカルボン酸単量体０．１〜１０重量％、（ｄ）不飽和モノカルボン酸単量体０〜０．５重量％、および（ｅ）単量体（ａ）〜単量体（ｄ）と共重合可能な他の単量体１９．５〜８９．８重量％からなる単量体を乳化重合して得られる共重合体ラテックス。
【請求項２】  前記共重合体ラテックスの共重合体は、ガラス転移温度が、−１００〜６０℃の範囲に少なくとも１点存在し、かつ、示差走査熱量計によって得られる示差熱量曲線において、転移領域の最低温度Ｔ１と最高温度Ｔ２との差ΔＴが３０℃以上の共重合体である請求項１に記載の共重合体ラテックス。
【請求項３】  前記共重合体ラテックスの共重合体は、前記示差熱量曲線の転移領域内にガラス転移温度が１点のみ存在する共重合体である請求項２に記載の共重合体ラテックス。
【請求項４】  前記（ｅ）他の単量体は、スチレン、アクリロニトリル、およびその他の単量体を、前記共重合体ラテックスの全単量体１００重量％中におけるスチレン／アクリロニトリル／その他の単量体の使用割合として、１０〜４０／８〜３０／１〜２０（重量％）（ただし、合計は１９．５〜８９．８重量％である。）の量で含むものである請求項１〜３のいずれか１項に記載の共重合体ラテックス。
【請求項５】  前記共重合体ラテックスは、紙塗工用組成物のバインダーとして用いられるものである請求項１〜４のいずれか１項に記載の共重合体ラテックス。
【請求項６】  顔料１００重量部に対して、請求項５に記載の共重合体ラテックス１〜３０重量部（固形分）を配合してなる紙塗工用組成物。
【手続補正２】
【補正対象書類名】明細書
【補正対象項目名】０００５
【補正方法】変更
【補正の内容】
【０００５】
更に、塗工紙の製造そのものも高速化しており、塗工操業性の改良、特に主な障害であるバッキングロール汚れ性の改良、すなわち共重合体ラテックスの粘着性の低減（べとつき防止性）も要求されている。共重合体ラテックスに対しては、前記の性質、特に表面強度の改良が求められ、そのために、例えば共重合体のゲル含量を調整する方法や共重合体組成を調整するなどの改良方法が提案されている。しかし、表面強度と他の特性とは互いに背反することが多く、全ての特性をバランスよく高いレベルにすることは非常に困難である。
【手続補正３】
【補正対象書類名】明細書
【補正対象項目名】００１３
【補正方法】変更
【補正の内容】
【００１３】
かかる（ａ）脂肪族共役ジエン系単量体は、得られる重合体に適度な柔軟性と伸びを与え、耐衝撃性を付与するために必須の成分であり、その使用割合は全単量体に対して１０〜６０重量％、好ましくは３０〜５５重量％である。この（ａ）成分が１０重量％未満であると、共重合体が硬くなり過ぎ、接着強度が改良されない。一方、（ａ）成分が６０重量％を超えると、べとつき防止性が悪化する。単量体は、１種単独で、あるいは２種以上を併用することができる。
【手続補正４】
【補正対象書類名】明細書
【補正対象項目名】００１４
【補正方法】変更
【補正の内容】
【００１４】
前記（ｂ）アミド基含有エチレン系不飽和単量体としては、アクリルアミド、メタクリルアミド、Ｎ−メチロールアクリルアミド、Ｎ，Ｎ−ジメチルアクリルアミド、Ｎ，Ｎ−ジメチルアミンプロピル（メタ）アクリルアミドなどが挙げられるが、特にメタクリルアミドが好ましい。これらの単量体は、１種単独で、あるいは２種以上を併用することができる。
【手続補正５】
【補正対象書類名】明細書
【補正対象項目名】００１８
【補正方法】変更
【補正の内容】
【００１８】
また、前記（ｅ）単量体（ａ）〜単量体（ｄ）と共重合可能な他の単量体としては芳香族ビニル化合物、アルキル（メタ）アクリレート、シアン化ビニル化合物、酢酸ビニルなどが挙げられる。これらのうち、芳香族ビニル化合物としては、例えばスチレン、α−メチルスチレン、ｐ−メチルスチレン、ビニルトルエン、クロロスチレンなどが挙げられ、特にスチレンが好ましい。
【手続補正６】
【補正対象書類名】明細書
【補正対象項目名】００１９
【補正方法】変更
【補正の内容】
【００１９】
アルキル（メタ）アクリレートとしては、メチル（メタ）アクリレート、エチル（メタ）アクリレート、プロピル（メタ）アクリレート、ブチル（メタ）アクリレート、２−エチルヘキシル（メタ）アクリレート、オクチル（メタ）アクリレート、ベンジル（メタ）アクリレート、ラウリル（メタ）アクリレート、ステアリル（メタ）アクリレート、イソボルニル（メタ）アクリレート、２−シアノエチル（メタ）アクリレートなどが挙げられ、特にメチル（メタ）アクリレートが好ましい。シアン化ビニル化合物としては、アクリロニトリル、メタクリロニトリルなどが挙げられ、特にアクリロニトリルが好ましい。これら（ｅ）成分は単独で用いてもよいし、２種以上を併用してもかまわない。
【手続補正７】
【補正対象書類名】明細書
【補正対象項目名】００２０
【補正方法】変更
【補正の内容】
【００２０】
（ｅ）成分は、共重合体に、主として目的に応じた適度なガラス転移温度を与えるために使用するものであり、その使用割合は１９．５〜８９．８重量％、好ましくは２５〜７０重量％である。
（ｅ）成分は、好ましくは、スチレン、アクリロニトリル、その他の単量体を、１０〜４０/８〜３０/１〜２０（重量％）、さらに好ましくは、１５〜３５/１５〜２８/１〜１５（重量％）（ただし、合計は１９．５〜８９．８重量％）である。ここでその他の単量体は、メチルメタクリレートであることが特に好ましい。これらの単量体を用いた共重合体ラテックスは、本発明が目的とする紙塗工用組成物のバインダーに用いたとき、白紙光沢、印刷光沢、表面強度において優れ、その他の特性もバランスして優れたものとなる。
【手続補正８】
【補正対象書類名】明細書
【補正対象項目名】００２６
【補正方法】変更
【補正の内容】
【００２６】
重合開始剤としては、過硫酸ナトリウム、過硫酸カリウム、過硫酸アンモニウムなどの水溶性重合開始剤、過酸化ベンゾイル、ラウリルパーオキサイド、２，２’−アゾビスイソブチロニトリルなどの油溶性重合開始剤、還元剤との組み合わせによるレドックス系重合開始剤などが、それぞれ単独であるいは組み合わせで使用できる。連鎖移動剤、キレート化剤、無機電解質なども公知のものが使用できる。
【手続補正９】
【補正対象書類名】明細書
【補正対象項目名】００３３
【補正方法】変更
【補正の内容】
【００３３】
本発明の共重合体ラテックスは、紙塗工用組成物（特に、オフセット印刷用の紙塗工用組成物）における顔料接着剤として好適に使用される。また、この紙塗工用組成物は、前記共重合体ラテックスに加えて、カゼイン、カゼイン変性物、澱粉、澱粉変性物、ポリビニルアルコール、カルボキシメチルセルロースなどの水溶性物質を必要に応じて組み合わせて使用できる。
【手続補正１０】
【補正対象書類名】明細書
【補正対象項目名】００３８
【補正方法】変更
【補正の内容】
【００３８】
（トルエン不溶分）
共重合体ラテックスをｐＨ８．０に調整した後、イソプロパノールで凝固し、この凝固物を洗浄、乾燥した後、所定量（約０．０３ｇ）の試料を所定量（１００ｍｌ）のトルエンに２０時間浸漬する。その後、１２０メッシュの金網でろ過し、得られる残存固形分の仕込の全固形分に対する重量％を求める。
【手続補正１１】
【補正対象書類名】明細書
【補正対象項目名】００４１
【補正方法】変更
【補正の内容】
【００４１】
[塗工紙の製造]
紙塗工用組成物を塗被原紙上に、塗工量が片面１８．０±０．５ｇ／ｍ2となるように、電動式ブレードコーター（熊谷理機工業社製）で塗工し、１５０℃の電気式熱風乾燥機にて１５秒間乾燥する。得られた塗工紙を温度２３℃、湿度５０％の恒温恒湿槽に１昼夜放置し、その後、線圧１００ｋｇ／ｃｍ、ロール温度５０℃の条件でスーパーカレンダー処理を４回行い、塗工紙を製造する。
【手続補正１２】
【補正対象書類名】明細書
【補正対象項目名】００４５
【補正方法】変更
【補正の内容】
【００４５】
（べとつき防止性）
ラテックスをポリエチレンテレフタレートフィルム上にＮｏ．１８ロッドにより塗布し、１２０℃で３０秒間、乾燥し、皮膜を形成させる。この皮膜と黒羅紗紙を合わせて、ベンチスーパーカレンダーにより線圧２００ｋｇ／ｃｍ、温度７０℃の条件下で圧着させる。両者をひきはがして、黒羅紗紙のラテックスへの転写の程度を目視で５段階で評価する。転写の少ないものほど高得点とする。数値は測定回数６回の平均値で示す。
【手続補正１３】
【補正対象書類名】明細書
【補正対象項目名】００４９
【補正方法】変更
【補正の内容】
【００４９】
【表１】
2001031727.tif 000001
【手続補正１４】
【補正対象書類名】明細書
【補正対象項目名】００５２
【補正方法】変更
【補正の内容】
【００５２】
【表２】
2001031727.tif 000002
【手続補正１５】
【補正対象書類名】明細書
【補正対象項目名】００５３
【補正方法】変更
【補正の内容】
【００５３】
実施例１〜４は、本発明の範囲の共重合体ラテックスの例であり、本発明の目的とする塗工紙の特性を得ている。一方、比較例１は、アクリル酸量が本発明の範囲を超えた例であり、ドライピック強度、ウェットピック強度、白紙光沢、印刷光沢、インク乾燥性が劣る。比較例２は、アミド基含有エチレン系不飽和単量体を使用しなかった本発明の範囲外の例であり、ドライピック強度、ウェットピック強度、白紙光沢、印刷光沢、インク乾燥性が劣る。